(57)【要約】  コーティングされた物品は、基材と、第１の誘電体層と、第１の金属層と、第２の誘電体層と、第２の金属層と、第３の誘電体層と、第３の金属層と、第４の誘電体層と、第４の金属層と、第５の誘電体層とを含む。金属層のうちの少なくとも１つは、不連続な金属領域を有する不連続金属層である。任意のプライマーが、金属層のいずれか１つの上に配置される。場合により、第５の誘電体層を覆う最外層として保護層が提供される。
2021513494.tif 000002
【特許請求の範囲】
【請求項１】
基材と、
前記基材の少なくとも一部を覆う第１の誘電体層と、
前記第１の誘電体層の少なくとも一部を覆う第１の金属層と、
前記第１のプライマー層の少なくとも一部を覆う第２の誘電体層と、
前記第２の誘電体層の少なくとも一部を覆う第２の金属層と、
前記第２のプライマー層の少なくとも一部を覆う第３の誘電体層と、
前記第３の誘電体層の少なくとも一部を覆う第３の金属層と、
前記第３のプライマー層の少なくとも一部を覆う第４の誘電体層と、
前記第４の誘電体層の少なくとも一部を覆う第４の金属層と、
前記第４の金属層の少なくとも一部を覆う第５の誘電体層と、
を含む、反射及び／又は透過において色味付けされた（ｔｉｎｔｅｄ）外観を有するコーティングされた物品であって、
前記第１の金属層、前記第２の金属層、前記第３の金属層又は前記第４の金属層が不連続層である、コーティングされた物品。
【請求項２】
前記第１の金属層を覆う第１のプライマーをさらに含む、請求項１に記載の物品。
【請求項３】
前記第１のプライマーが、チタン、ケイ素−アルミニウム合金、ニッケル合金、ニッケルとクロムとを含有する合金、コバルト合金、コバルトとクロムとを含有する合金、銅、アルミニウム、ケイ素、ニッケル−クロム合金、ジルコニウム、それらの混合物及びそれらの合金から選択される、請求項２に記載の物品。
【請求項４】
前記第１のプライマーが、金属として堆積され、続いて酸化される、請求項２又は３に記載の物品。
【請求項５】
前記不連続層が銀又は銅を含む、請求項１から４のいずれか一項に記載の物品。
【請求項６】
６．前記第２の誘電体層又は前記第３の誘電体層が、酸化亜鉛層と、前記酸化亜鉛層を覆うスズ酸亜鉛層とを含む、請求項１から５のいずれか一項に記載の物品。
【請求項７】
前記第５の誘電体層を覆う保護コーティングをさらに含む、請求項１から６のいずれか一項に記載の物品。
【請求項８】
前記第３の金属層が、２０Å未満の厚さを有する前記不連続層である、請求項１から７のいずれか一項に記載の物品。
【請求項９】
前記第２の金属層が、２０Å未満の厚さを有する前記不連続層である、請求項１から８のいずれか一項に記載の物品。
【請求項１０】
前記第１の誘電体層及び前記第４の金属層が、５０Å〜２００Åの厚さを有する連続金属層である、請求項１から９のいずれか一項に記載の物品。
【請求項１１】
前記第２の金属層が、５０Å〜２００Åの厚さを有する連続金属層である、請求項１から１０のいずれか一項に記載の物品。
【請求項１２】
前記第３の金属層が、５０Å〜２００Åの厚さを有する連続金属層である、請求項１から１０のいずれか一項に記載の物品。
【請求項１３】
前記物品が、１つの不連続層のみを含む、請求項１から１２のいずれか一項に記載の物品。
【請求項１４】
３０〜４５のＬＴＡ、０．１７０〜０．２００のＳＨＧＣ、及び１．５０〜２．５０、好ましくは１．７０〜２．２５、さらに好ましくは１．７５〜２．１５、最も好ましくは１．８２〜２．０５のＬＳＧを有する、請求項１に記載の物品。
【発明の詳細な説明】
【技術分野】
【０００１】
（関連出願の相互参照）
本出願は、２０１８年２月５日に出願された米国仮特許出願第６２／６２６，３３２号明細書の優先権を主張し、参照によりその全体を本明細書に組み込む。
本発明は、一般に、４つの金属層を有する太陽光制御コーティングに関する。
【背景技術】
【０００２】
太陽光制御コーティングは、建築用及び車両用の透明材の分野で知られている。これらの太陽光制御コーティングは、車両又は建物に入る太陽エネルギーの量を減少させるために、例えば、太陽赤外線放射又は太陽紫外線放射の範囲では、選択された範囲の電磁放射を遮断又はフィルタリングする。この太陽エネルギー透過率の低下は、車両又は建物の冷却ユニットに対する負荷を軽減するのに役立つ。
【発明の概要】
【０００３】
本発明のコーティングは、基材の少なくとも一部を覆うコーティングを含む。コーティングは、少なくとも３つの連続金属層と、少なくとも１つの不連続金属層とを含む。不連続金属層は、コーティングの可視光吸収を増加させ、適切な厚さの誘電体層と組み合わせて、コーティングされた物品に非対称反射率をもたらすこともできる。
本発明のコーティングは、基材の少なくとも一部を覆うコーティングを含む。コーティングは、少なくとも５つの誘電体層と交互になっている少なくとも４つの金属層を含み、金属層のうちの少なくとも１つは、不連続な金属領域を有する不連続金属層を含む。
【０００４】
本発明のコーティングされた物品は、基材と、基材の少なくとも一部の上に形成されたコーティングとを含む。コーティングは、基材の少なくとも一部の上に形成された第１の誘電体層と、第１の誘電体層の少なくとも一部の上に形成された第１の金属層と、第１の金属層の少なくとも一部の上に形成された第２の誘電体層と、第２の誘電体層の少なくとも一部の上に形成された第２の金属層と、第２の金属層の少なくとも一部の上に形成された第３の誘電体層と、第３の誘電体層の少なくとも一部の上に形成された第３の金属層と、第３の金属層の少なくとも一部の上に形成された第４の誘電体層と、第４の誘電体層の少なくとも一部の上に形成された第４の金属層と、第４の金属層の少なくとも一部の上に形成された第５の誘電体層と、第３の金属層の少なくとも一部の上に形成された任意の保護層とを含む。金属層のうちの少なくとも１つは不連続層である。例えば、第２の金属層又は第３の金属層は、不連続層であり得る。
【０００５】
追加のコーティングされた物品は、基材と、基材の少なくとも一部を覆うコーティングスタックとを含む。コーティングは、基材の少なくとも一部の上に形成された第１の誘電体層を含む。第１の誘電体層は、第１の膜と、第１の膜を覆う第２の膜とを含む。第１の金属層は、第１の誘電体層の上に配置される。任意の第１のプライマー層は、第１の金属層の上に配置される。第２の誘電体層は、任意の第１のプライマー層、又は第１の金属層の上に配置される。第２の誘電体層は、第１の膜と、第１の膜を覆う第２の膜とを含む。場合により、第３の膜が第２の膜の上に配置される。第２の金属層は、第２の誘電体層の上に配置される。第３の誘電体層は、第２の金属層の上に配置される。第３の誘電体層は、第１の膜と、第１の膜を覆う第２の膜とを含む。場合により、第２の膜の上に（第３の誘電体層の）第３の膜を配置することができる。第３の金属層は、第３の誘電体層の上に配置される。第１の膜と第１の膜を覆う第２の膜とを含む第４の誘電体層は、第３の金属層の上に配置される。場合により、第２の膜の上に（第４の誘電体層の）第３の膜を配置することができる。第４の金属層は、第４の誘電体層の上に配置される。任意の第４のプライマー層は、第４の金属層の上に配置される。第１の膜と第１の膜の上に配置された第２の膜とを含む第５の誘電体層は、第４の金属層の上に配置される。金属層のうちの少なくとも１つは、不連続な金属領域を有する不連続層である。例えば、第２の金属層又は第３の金属層は、不連続な金属領域を有する不連続層である。
【０００６】
コーティングされた物品を作製する方法であり、基材を提供することを含む。第１の誘電体層は、基材の少なくとも一部の上に適用される。第１の金属層は、第１の誘電体層の少なくとも一部の上に適用される。任意の第１のプライマー層は、第１の金属層の少なくとも一部の上に適用される。第２の誘電体層は、任意の第１のプライマー層、又は第１の金属層の少なくとも一部の上に適用される。第２の金属層は、第２の誘電体層の少なくとも一部の上に適用される。第３の誘電体層は、任意の第２のプライマー層、又は第２の金属層の少なくとも一部の上に適用される。第３の金属層は、第３の誘電体層の少なくとも一部の上に適用される。第４の誘電体層は、任意の第３のプライマー層、又は第３の金属層の少なくとも一部の上に適用される。第４の金属層は、第４の誘電体層の少なくとも一部の上に適用される。第５の誘電体層は、任意の第４のプライマー層、又は第４の金属層の少なくとも一部の上に適用される。金属層のうちの少なくとも１つは、不連続な金属領域を有する不連続層である。例えば、第２の金属層又は第３の金属層は、不連続な金属領域を有する亜臨界金属層（ｓｕｂｃｒｉｔｉｃａｌ  ｍｅｔａｌｌｉｃ  ｌａｙｅｒ）である。不連続層のすぐ上の任意のプライマーが存在しなくてもよい。
【０００７】
本発明の別の実施形態は、建築用透明材である。透明材は、１番表面と２番表面とを有する第１のプライ、及び３番表面と４番表面とを有する第２のプライを有する。本明細書に記載されるように、コーティングは、２番表面又は３番表面の少なくとも一部の上に配置される。
【０００８】
本発明の別の実施形態は、建築用透明材を作製する方法である。方法は、１番表面と２番表面とを有する第１のプライ、及び３番表面と４番表面とを有する第２のプライを提供することを含む。第１のプライの２番表面又は第２のプライの３番表面のいずれかは、本明細書に記載されるコーティングを有する。第１のプライ及び第２のプライは、２番表面が３番表面に面し、２番表面と３番表面との間に間隔があるように組み立てられる。間隔にはガスが充填される。
【０００９】
本発明は、以下の図面を参照して説明され、同様の参照番号は全体を通して同様の部分を識別する。
【図面の簡単な説明】
【００１０】
【図１】本発明のコーティングを有する断熱ガラスユニット（ＩＧＵ）の側面図（縮尺通りではない）である。
【００１１】
【図２】プライマー層を有する亜臨界金属層の側面断面図（縮尺通りではない）である。
【００１２】
【図３】本発明の追加のコーティングの側面断面図（縮尺通りではない）である。
【００１３】
【図４】本発明のコーティングの断面図（縮尺通りではない）である。
【００１４】
【図５】本発明のコーティングの断面図（縮尺通りではない）である。
【００１５】
【図６】本発明のコーティングの断面図（縮尺通りではない）である。
【００１６】
【図７】本発明のコーティングの断面図（縮尺通りではない）である。
【発明を実施するための形態】
【００１７】
本明細書で使用される場合、「左」、「右」、「内側」、「外側」、「上」、「下」などのような空間的又は方向的な用語は、それが図面に示されるように本発明に関連する。ただし、本発明は様々な代替の向きを想定することができ、したがって、そのような用語は限定的であると考えられるべきではないことを理解されたい。さらに、本明細書で使用される場合、明細書及び特許請求の範囲で使用される、寸法、物理的特性、処理パラメータ、成分の量、反応条件などを表すすべての数字は、いずれの場合も用語「約」によって修飾されると理解されるべきである。したがって、反対のことが示されていない限り、以下の明細書及び特許請求の範囲に記載される数値は、本発明によって得られることが求められる所望の特性に応じて変化し得る。少なくとも、特許請求の範囲に対する均等論の適用を限定する試みとしてではなく、各数値は、報告された有効数字の数に照らして、通常の丸め技術を適用することによって、少なくとも解釈されるべきである。さらに、本明細書に開示されるすべての範囲は、範囲の開始値及び終了値、並びにそこに包まれるありとあらゆる部分範囲を包含するものと理解されるべきである。例えば、「１〜１０」の記述された範囲は、最小値１と最大値１０との間の（かつそれらを含む）ありとあらゆる部分範囲、すなわち、最小値１以上で始まり、最大値１０以下で終わるすべての部分範囲、例えば、１〜３．３、４．７〜７．５、５．５〜１０などを含むと考えられるべきである。さらに、本明細書で使用される場合、用語「の上に形成された」、「の上に堆積された」又は「の上に提供された」は、表面上に形成、堆積又は提供されるが、必ずしも表面と接触していないことを意味する。例えば、基材「の上に形成された」コーティング層は、形成されたコーティング層と基材との間に位置する同じ又は異なる組成の１つ以上の他のコーティング層又は膜の存在を排除しない。用語「可視領域」又は「可視光」は、３８０ｎｍ〜８００ｎｍの範囲の波長を有する電磁放射を指す。用語「赤外線領域」又は「赤外線放射」は、８００ｎｍ超〜１００，０００ｎｍの範囲の波長を有する電磁放射を指す。用語「紫外線領域」又は「紫外線放射」は、３００ｎｍ〜３８０ｎｍ未満の範囲の波長を有する電磁エネルギーを意味する。さらに、限定するものではないが、発行された特許及び特許出願など、本明細書で言及されるすべての文書は、その全体が「参照によって組み込まれる」と考えられるべきである。本明細書で使用される場合、用語「膜」は、所望の又は選択されたコーティング組成のコーティング領域を指す。「層」は、１つ以上の「膜」を含むことができ、「コーティング」又は「コーティングスタック」は１つ以上の「層」を含むことができる。用語「非対称反射率」は、片側からのコーティングの可視光反射率が、反対側からのコーティングの可視光反射率とは異なることを意味する。用語「臨界厚さ」は、その上でコーティング材料が連続した途切れのない層を形成し、その下でコーティング材料が連続層ではなくコーティング材料の不連続領域又は島を形成する厚さを意味する。用語「亜臨界厚さ（ｓｕｂｃｒｉｔｉｃａｌ  ｔｈｉｃｋｎｅｓｓ）」は、コーティング材料が���ーティング材料の孤立した非接続領域を形成するような、臨界厚さ未満の厚さを意味する。用語「島状」は、コーティング材料が連続層ではなく、むしろ材料が堆積されて孤立した領域又は島を形成することを意味する。
【００１８】
以下の説明を進めるために、本発明は、限定するものではないが、断熱ガラスユニット（ＩＧＵ）などの建築用透明材とともに使用することに関して説明される。本明細書で使用される場合、用語「建築用透明材」は、限定するものではないが、窓及び天窓など、建物に配置される任意の透明材を指す。ただし、本発明は、そのような建築用透明材とともに使用することに限定されず、限定するものではないが、積層又は非積層の住宅用及び／又は商業用窓、断熱ガラスユニット、及び／又は陸、空、宇宙、水上及び水中車両用の透明材などの任意の所望の分野で透明材を用いて実施され得ることを理解されたい。したがって、具体的に開示される例示的な実施形態は、単に本発明の一般的な概念を説明するために提示され、本発明は、これらの特定の例示的な実施形態に限定されないことを理解されたい。さらに、典型的な「透明材」は、透明材を通して材料を見ることができるように十分な可視光透過率を有することができるが、本発明の実施では、「透明材」は可視光に対して透明である必要はなく、半透明又は不透明であってよい。
【００１９】
本発明の特徴を組み込んだ非限定的な透明材１０が図１に示されている。透明材１０は、任意の所望の可視光、赤外線放射又は紫外線放射の透過率及び／又は反射を有することができる。例えば、透明材１０は、任意の所望の量、例えば、０％を超えて１００％までの可視光透過率を有することができる。
【００２０】
図１の例示的な透明材１０は、従来の断熱ガラスユニットの形態であり、第１の主面１４（１番表面）及び対向する第２の主面１６（２番表面）を有する第１のプライ１２を含む。図示された非限定的な実施形態では、第１の主面１４は建物の外部に面し、すなわち、外側主面であり、第２の主面１６は建物の内部に面している。透明材１０はまた、外側（第１）主面２０（３番表面）及び内側（第２）主面２２（４番表面）を有し、第１のプライ１２から離隔した第２のプライ１８を含む。プライ表面のこの番号付けは、開窓技術における従来例と一致している。第１及び第２のプライ１２、１８は、従来のスペーサ枠２４に接着剤で接着されることによるなど、任意の好適な方法で互いに接続され得る。２つのプライ１２、１８の間に間隙又はチャンバ２６が形成される。チャンバ２６には、空気などの選択された雰囲気、又はアルゴン若しくはクリプトンガスなどの非反応性ガスを充填することができる。太陽光制御コーティング３０（又は以下で説明する他のコーティングのいずれか）は、プライ１２、１８のうちの１つの少なくとも一部の上に、例えば、限定するものではないが、２番表面１６の少なくとも一部又は３番表面２０の少なくとも一部の上に形成される。あるいは、所望であれば、１番表面又は４番表面にコーティングを施すこともできる。断熱ガラスユニットの例は、例えば、米国特許第４，１９３，２３６号明細書、米国特許第４，４６４，８７４号明細書、米国特許第５，０８８，２５８号明細書及び米国特許第５，１０６，６６３号明細書に見出される。
【００２１】
本発明の広範囲な実施では、透明材１０のプライ１２、１８は、同じ又は異なる材料とすることができる。プライ１２、１８は、任意の所望の特性を有する任意の所望の材料を含むことができる。例えば、プライ１２、１８のうちの１つ以上は、可視光に対して透明又は半透明であり得る。「透明」とは、０％を超えて１００％までの可視光透過率を有することを意味する。あるいは、プライ１２、１８のうちの１つ以上は半透明であり得る。「半透明」とは、電磁エネルギー（例えば、可視光）を通過させるが、このエネルギーを拡散させて、観察者の反対側の物体がはっきりと見えないことを意味する。好適な材料の例には、限定するものではないが、プラスチック基材（例えば、ポリアクリラートなどのアクリルポリマー；ポリメチルメタクリラート、ポリエチルメタクリラート、ポリプロピルメタクリラートなどのようなポリアルキルメタクリラート；ポリウレタン；ポリカーボナート；ポリエチレンテレフタラート（ＰＥＴ）、ポリプロピレンテレフタラート、ポリブチレンテレフタラートなどのようなポリアルキルテレフタラート；ポリシロキサン含有ポリマー；又はこれらを調製するための任意のモノマーのコポリマー、若しくはそれらの任意の混合物）、セラミック基材、ガラス基材、又は上記のいずれかの混合物若しくは組合せが挙げられる。例えば、プライ１２、１８のうちの１つ以上は、従来のソーダ石灰ケイ酸塩ガラス、ホウケイ酸塩ガラス又は鉛入りガラスを含むことができる。ガラスは透明ガラスでもよい。「透明ガラス」（“ｃｌｅａｒ  ｇｌａｓｓ”）とは、色味付けされていない（ｎｏｎ−ｔｉｎｔｅｄ）、又は着色されていない（ｎｏｎ−ｃｏｌｏｒｅｄ）ガラスを意味する。あるいは、ガラスは、色味付けされているか、そうでなければ着色されたガラスであり得る。ガラスは、アニールガラス又は熱処理ガラスであり得る。本明細書で使用される場合、用語「熱処理」は、焼戻し又は少なくとも部分的な焼戻しを意味する。ガラスは、従来のフロートガラスなどの任意のタイプとすることができ、任意の光学特性、例えば、任意の値の可視透過率、紫外線透過率、赤外線透過率及び／又は全太陽エネルギー透過率を有する任意の組成とすることができる。「フロートガラス」とは、溶融ガラスが溶融金属浴上に堆積され、制御可能に冷却されてフロートガラスリボンを形成する従来のフロートプロセスによって形成されたガラスを意味する。フロートガラスプロセスの例は、米国特許第４，４６６，５６２号明細書及び米国特許第４，６７１，１５５号明細書に開示されている。
【００２２】
第１及び第２のプライ１２、１８はそれぞれ、例えば、透明フロートガラス（ｃｌｅａｒ  ｆｌｏａｔ  ｇｌａｓｓ）であり得るか、色味付けされた（ｔｉｎｔｅｄ）、若しくは着色された（ｃｏｌｏｒｅｄ）ガラスであり得るか、一方のプライ１２、１８は透明ガラスであり得、他方のプライ１２、１８は着色されたガラスであり得る。本発明を限定するものではないが、第１のプライ１２及び／又は第２のプライ１８に適したガラスの例は、米国特許第４，７４６，３４７号明細書、米国特許第４，７９２，５３６号明細書、米国特許第５，０３０，５９３号明細書、米国特許第５，０３０，５９４号明細書、米国特許第５，２４０，８８６号明細書、米国特許第５，３８５，８７２号明細書及び米国特許第５，３９３，５９３号明細書に記載されている。第１及び第２のプライ１２、１８は、長さ、幅、形状又は厚さなど、任意の所望の寸法とすることができる。１つの例示的な自動車用透明材では、第１及び第２のプライはそれぞれ、１ｍｍ〜１０ｍｍの厚さ、例えば１ｍｍ〜８ｍｍの厚さ、例えば２ｍｍ〜８ｍｍ、例えば３ｍｍ〜７ｍｍ、例えば５ｍｍ〜７ｍｍ、例えば６ｍｍの厚さであり得る。
【００２３】
本発明の太陽光制御コーティング３０は、ガラスプライ１２、１８のうちの１つの少なくとも１つの主面の少なくとも一部の上に堆積される。図１に示す例では、コーティング３０は、外側ガラスプライ１２の内面１６の少なくとも一部の上に形成される。本明細書で使用される場合、用語「太陽光制御コーティング」は、例えば、限定するものではないが、コーティングされた物品から反射されるか、それによって吸収されるか、それを通過する太陽放射、例えば、可視光線放射、赤外線放射又は紫外線放射の量；シェーディング係数；放射率など、コーティングされた物品の太陽光特性に影響を与える１つ以上の層又は膜から構成されるコーティングを指す。太陽光制御コーティング３０は、限定するものではないが、ＩＲ、ＵＶ及び／又は可視スペクトルなどの太陽光スペクトルの選択された部分を遮断、吸収又はフィルタリングすることができる。
【００２４】
太陽光制御コーティング３０は、限定するものではないが、従来の化学気相蒸着（ＣＶＤ）法及び／又は物理蒸着（ＰＶＤ）法などの任意の従来の方法によって堆積させることができる。ＣＶＤプロセスの例には、噴霧熱分解が挙げられる。ＰＶＤプロセスの例には、電子ビーム蒸着及び真空スパッタリング（マグネトロンスパッタ蒸着（ｍａｇｎｅｔｒｏｎ  ｓｐｕｔｔｅｒ  ｖａｐｏｒ  ｄｅｐｏｓｉｔｉｏｎ）（ＭＳＶＤ）など）が挙げられる。限定するものではないが、ゾルゲル堆積などの他のコーティング方法も使用することができる。非限定的な一実施形態では、コーティング３０は、ＭＳＶＤによって堆積させることができる。ＭＳＶＤコーティング装置及び方法の例は、当業者によってよく理解されており、例えば、米国特許第４，３７９，０４０号明細書、米国特許第４，８６１，６６９号明細書、米国特許第４，８９８，７８９号明細書、米国特許第４，８９８，７９０号明細書、米国特許第４，９００，６３３号明細書、米国特許第４，９２０，００６号明細書、米国特許第４，９３８，８５７号明細書、米国特許第５，３２８，７６８号明細書及び米国特許５，４９２，７５０号明細書に記載されている。
【００２５】
本発明の例示的な非限定的な太陽光制御コーティング３０が図４に示されている。この例示的なコーティング３０は、基材の主面の少なくとも一部（例えば、第１のプライ１２の２番表面４１６）の上に堆積されたベース層又は第１の誘電体層４４０を含む。第１の誘電体層４４０は、単層であり得るか、限定するものではないが、金属酸化物、金属合金の酸化物、窒化物、酸窒化物又はそれらの混合物などの反射防止材料及び／又は誘電体材料の複数の膜を含み得る。第１の誘電体層４４０は、可視光に対して透明であり得る。第１の誘電体層４４０又はその中の任意の膜に適した金属酸化物又は金属窒化物の例には、チタン、ハフニウム、ジルコニウム、ニオブ、亜鉛、ビスマス、鉛、インジウム、スズ、アルミニウム、ケイ素及びそれらの混合物の酸化物、窒化物又は酸窒化物が挙げられる。金属酸化物は、例えば、酸化ビスマス中のマンガン、酸化インジウム中のスズなど、少量の他の材料を有することができる。さらに、金属合金又は金属混合物の酸化物、例えば、亜鉛及びスズを含有する酸化物（例えば、以下に定義されるスズ酸亜鉛）、インジウム−スズ合金、窒化ケイ素、窒化アルミニウムケイ素（ｓｉｌｉｃｏｎ  ａｌｕｍｉｎｕｍ  ｎｉｔｒｉｄｅ）又は窒化アルミニウムの酸化物を使用することができる。さらに、ドープされた金属酸化物、例えば、アンチモン若しくはインジウムでドープされた酸化スズ又はニッケル若しくはホウ素でドープされた酸化ケイ素を使用することができる。第１の誘電体層４４０は、金属合金酸化物膜、例えば、スズ酸亜鉛などの実質的に単相の膜であり得るか、酸化亜鉛及び酸化スズから構成される相の混合物であり得るか、複数の膜から構成され得る。
【００２６】
図５に示すように、第１の誘電体層４４０は、基材の少なくとも一部（第１のプライ１２の内部主面１６など）の上に堆積された第１の膜４４２、例えば金属合金酸化物膜と、第１の膜４４２の上に堆積された第２の膜４４４、例えば金属酸化物又は混合酸化物の膜とを有する多重膜構造を含むことができる。非限定的な一実施形態では、第１の膜４４２は、亜鉛／スズ合金酸化物であり得る。「亜鉛／スズ合金酸化物」とは、真の合金、及び酸化物の混合物の両方を意味する。亜鉛／スズ合金酸化物は、亜鉛及びスズのカソードからのマグネトロンスパッタリング真空蒸着から得られるものであり得る。非限定的なカソードの１つは、５重量％〜９５重量％の亜鉛及び９５重量％〜５重量％のスズ、例えば、１０重量％〜９０重量％の亜鉛及び９０重量％〜１０重量％のスズの割合で亜鉛とスズとを含むことができる。ただし、亜鉛とスズとの他の比も使用することができる。第１の膜４４２に存在することができる１つの好適な金属合金酸化物は、スズ酸亜鉛である。「スズ酸亜鉛」とは、ＺｎＸＳｎ１−ＸＯ２−Ｘ（式１）の組成を意味し、式中、「ｘ」は０超から１未満の範囲で変化する。例えば、「ｘ」は０超であり得、０超から１未満の任意の分数又は小数であり得る。例えば、ｘ＝２／３の場合、式１はＺｎ２／３Ｓｎ１／３Ｏ４／３であり、これは、さらに一般的には「Ｚｎ２ＳｎＯ４」と記載される。スズ酸亜鉛含有膜は、膜中の主要な量で式１の形態のうちの１つ以上を有する。
【００２７】
第２の膜４４４は、酸化亜鉛などの金属酸化物膜であり得る。酸化亜鉛は、カソードのスパッタリング特性を改善するために他の材料を含む亜鉛カソードから堆積させることができる。例えば、亜鉛カソードは、スパッタリングを改善するために、少量（例えば、最大２０重量％、最大１５重量％、最大１０重量％又は最大５重量％）のスズを含むことができる。その場合、得られる酸化亜鉛膜は、小さな割合の酸化スズ、例えば最大１０重量％の酸化スズ、例えば最大５重量％の酸化スズを含む。（カソードの導電率を高めるために加えられた）最大１０重量％のスズを有する亜鉛カソードから堆積されたコーティング層は、少量のスズが存在し得る場合であっても、本明細書では「酸化亜鉛膜」と呼ばれる。カソード中の少量のスズ（例えば、５重量％以下などの１０重量％以下）は、主に酸化亜鉛の第２の膜４４中に酸化スズを形成すると考えられている。
【００２８】
第１の金属層４４６は、第１の誘電体層４４０の上に堆積させることができる。第１の金属層４４６は、限定するものではないが、金属金、銅、パラジウム、アルミニウム、銀又はそれらの混合物、合金若しくは組合せなどの反射金属を含むことができる。一実施形態では、反射金属は銀又は銅である。別の実施形態では、第１の金属層４４６は銀及び銅を含有する。第１の金属層４４６は、連続層であり得る。あるいは、第１の金属層４４６は、不連続層であり得る。第１の金属層４４６は、２５０Å未満、好ましくは２００Å未満、さらに好ましくは１２５Å未満、最も好ましくは１００Å未満及び／又は５０Å超、好ましくは６０Å超、さらに好ましくは６５Å超、最も好ましくは７０Å超の厚さを有することができる。一実施形態では、第１の金属層４４６は、７８Å〜１２１Åの厚さを有する。別の実施形態では、第１の金属層４４６は、７０Å〜９９Åの厚さを有する。
【００２９】
任意の第１のプライマー層４４８は、第１の金属層４４６の上に配置することができる。任意の第１のプライマー層４４８は、単一の膜又は複数の膜層であり得る。任意の第１のプライマー層４４８は、堆積プロセス中に犠牲にして、スパッタリングプロセス又はその後の加熱プロセス中に第１の金属層４４６の劣化又は酸化を防止することができる酸素捕捉材料を含むことができる。任意の第１のプライマー層４４８はまた、コーティング３０を通過する可視光などの電磁放射の少なくとも一部を吸収することができる。任意の第１のプライマー層４４８に有用な材料の例には、チタン、ケイ素、二酸化ケイ素、窒化ケイ素、酸窒化ケイ素、ニッケル−クロム合金（Ｉｎｃｏｎｅｌなど）、ジルコニウム、アルミニウム、ケイ素とアルミニウムとの合金、コバルトとクロムとを含有する合金（例えば、Ｓｔｅｌｌｉｔｅ（登録商標））及びそれらの混合物が挙げられる。例えば、任意の第１のプライマー層４４８は、チタン、又はチタンとアルミニウムとの合金若しくは混合物であり得る。
【００３０】
第２の誘電体層４５０は、第１の金属層４４６の上又は任意の第１のプライマー層４４８の上に配置される。第２の誘電体層４５０は、第１の誘電体層４４０に関して上述したものなどの１つ以上の金属酸化物含有膜又は金属合金酸化物含有膜を含むことができる。例えば、図５を参照すると、第２の誘電体層４５０は、第１の膜４５２、例えば、第１の金属層４４６又は任意の第１のプライマー膜４４８の上に堆積された酸化亜鉛膜と、第２の膜４５４、例えば、第１の膜４５２の上に堆積されたスズ酸亜鉛（Ｚｎ２ＳｎＯ４）膜とを含むことができる。任意の第３の膜４５６、例えば、第２の酸化亜鉛膜は、第２の膜の上に堆積させることができる。
【００３１】
第２の金属層４５８は、第２の誘電体層４５０の上に（例えば、存在する場合は第２の酸化亜鉛膜４５６の上に、又は存在しない場合はスズ酸亜鉛膜４５４の上に）配置される。金属材料は、金属金、銅、パラジウム、アルミニウム、銀又はそれらの混合物、合金若しくは組合せであり得る。金属材料は、連続層として、又は材料の連続層ではなく、材料の孤立した領域又は島が形成されるように不連続層として適用することができる。第２の金属層４５８は、第１の金属層４４６よりも厚い厚さを有することができる。第２の金属層４５８は、少なくとも７０Å、好ましくは少なくとも１００Å、さらに好ましくは少なくとも１２５Å、最も好ましくは少なくとも１２８Å及び／又は最大２５０Å、好ましくは最大２２５Å、さらに好ましくは最大２００Å、最も好ましくは最大１９１Åの厚さを有することができる。
【００３２】
任意の第２のプライマー層４６０は、第２の金属層４５８の上に堆積させることができる。任意の第２のプライマー層４６０は、任意の第１のプライマー層４４８に関して上述した通りであり得る。一例では、任意の第２のプライマー層４６０はチタンであり得る。プライマー層のいずれも、低酸素雰囲気又は無酸素雰囲気などの非反応性雰囲気中でスパッタリングすることができる。次いで、コーティングされた物品は、酸素含有雰囲気中での追加の酸化物層の堆積などの追加の処理に供され得る。この追加の堆積中に、プライマーが酸化する。
【００３３】
第３の誘電体層４６２は、第２の金属層４５８の上に（例えば、任意の第２のプライマー膜４６０の上に）堆積させることができる。第３の誘電体層４６２はまた、第１及び第２の誘電体層４４０、４５０に関して上述したような１つ以上の金属酸化物含有層又は金属合金酸化物含有層を含むことができる。第３の誘電体層４６２は、第１の膜４６４、例えば酸化亜鉛膜、第２の膜４６６、例えば、第１の膜４６４の上に堆積されたスズ酸亜鉛膜を含むことができる。任意の第３の膜４６８、例えば、第２の酸化亜鉛層は、第２の膜の上に堆積させることができる。
【００３４】
第３の金属層４７０は、第３の誘電体層４６２の上に堆積される。第３の金属層４７０は、第１の金属層４４６に関して上述した材料のいずれかとすることができる。非限定的な一例では、第３の金属層４７０は、銀、銅、又は銀及び銅を含む。第３の金属層４７０は連続層である。あるいは、第３の金属層４７０は、不連続層であり得る。第３の金属層４７０は、第２の金属層４５８よりも薄くすることができる。第３の金属層は、少なくとも２５０Å未満、好ましくは２００Å未満、さらに好ましくは１２５Å未満、最も好ましくは１００Å未満及び／又は５０Å超、好ましくは６０Å超、さらに好ましくは６５Å超、最も好ましくは７０Å超の厚さを有することができる。一実施形態では、第１の金属層４４６は、９７Å〜１０５Åの厚さを有する。別の実施形態では、第１の金属層４４６は、７０Å〜１２５Åの厚さを有する。
【００３５】
任意の第３のプライマー層４７２は、第３の金属層４７０の上に配置される。任意の第３のプライマー層４７２は、任意の第１又は第２のプライマー層４４８又は４６０に関して上述した通りであり得る。
【００３６】
第４の誘電体層４７４は、第３の金属層４７０の上に（例えば、任意の第３のプライマー層４７２の上に）配置される。第４の誘電体層４７４は、第１、第２又は第３の誘電体層４４０、４５０、４６２に関して上述したものなどの１つ以上の金属酸化物含有層又は金属合金酸化物含有層から構成することができる。非限定的な一例では、第４の誘電体層４７４は、第３の金属層４７０又は第３のプライマー層４７２の上に堆積された第１の膜４７６と、第１の膜４７６の上に堆積された第２の膜４７８とを有する多重膜層である。任意の第３の膜４７９は、第２の膜の上に堆積させることができる。
【００３７】
第４の金属層４９２は、第４の誘電体層４７４の上に配置される。第４の金属層４９２は、限定するものではないが、金属金、銅、パラジウム、アルミニウム、銀又はそれらの混合物、合金若しくは組合せなどの反射金属を含むことができる。一実施形態では、反射金属は、銀、銅、又は銀と銅との組合せである。一実施形態では、第４の金属層４９２は、銀及び銅を含有する。第４の金属層４９２は、連続層又は不連続層であり得る。第４の金属層４９２は、第１の金属層４４６よりも厚くすることができる。第４の金属層４９２は、第３の金属層４７０よりも厚くすることもできる。第４の金属層は、少なくとも１００Å、好ましくは少なくとも１５０Å、さらに好ましくは少なくとも１７５Å、最も好ましくは少なくとも１８１Å及び／又は最大３００Å、好ましくは最大２７５Å、さらに好ましくは２５０Å、最も好ましくは最大２４０Åの厚さを有することができる。
【００３８】
任意の第４のプライマー層５４０は、第４の金属層４９２の上に堆積させることができる。第４のプライマー層５４０は、任意の第１のプライマー層４４８、第２のプライマー層４６０又は第３のプライマー層４７２に関して上述した通りであり得る。一例では、任意の第４のプライマー層５４０はチタンであり得る。
【００３９】
第５の誘電体層５５０は、第４の金属層４９２の上に（例えば、任意の第４のプライマー層５４０の上に）配置される。第５の誘電体層５５０は、第１、第２、第３又は第４の誘電体層４４０、４５０、４６２、４７４に関して上述したものなどの１つ以上の金属酸化物含有層又は金属合金酸化物含有層から構成することができる。非限定的な一例では、第５の誘電体層５５０は、第４のプライマー層５４０又は第４の金属層４９２の上に堆積された第１の膜５０２と、第１の膜５０２の上に堆積された第２の膜５０４とを有する多重膜層である。
【００４０】
別の非限定的な例では、第５の誘電体層５５０は、第１の膜５０２及び第２の膜５０４を有する。第１の膜は酸化亜鉛を含む。第２の膜は窒化ケイ素を含む。
【００４１】
別の非限定的な例では、第５の誘電体層５５０は、第１の膜５０２、第２の膜５０４及び第３の膜（図示せず）を有する。第１の膜５０２は、酸化亜鉛又はスズ酸亜鉛を含む。第２の膜５０４は、スズ酸亜鉛、酸化ケイ素又は酸窒化ケイ素を含む。第３の膜は窒化ケイ素を含む。酸化ケイ素、酸窒化ケイ素及び窒化ケイ素は、最大５重量パーセント、最大１０重量パーセント、最大１５重量パーセント又は最大２０重量パーセントの量で酸化アルミニウム又は窒化アルミニウムなどのアルミニウムを含有することができる。一実施形態では、第２の膜５０４及び第３の膜は、酸化ケイ素又は酸窒化ケイ素から窒化ケイ素への勾配層である。
【００４２】
第５の誘電体層５５０の上に、任意のオーバーコート４８０を配置することができる。オーバーコート４８０は、機械的攻撃及び化学的攻撃から、下にあるコーティング層を保護するのに役立ち得る。任意のオーバーコート４８０は、例えば、金属酸化物層又は金属窒化物層であり得る。例えば、任意のオーバーコート４８０は、チタニア、又はチタニアとアルミナとの混合物であり得る。オーバーコートに有用な他の材料には、シリカ、アルミナ、又はシリカとアルミナとの混合物などの他の酸化物が挙げられる。
【００４３】
非限定的な一実施形態では、透明材は、２０％超、例えば３０％超、例えば３４％超の可視光透過率を有する。透明材は、０．３未満、例えば０．２７未満、例えば０．２５未満、例えば０．２２以下、例えば０．２０未満、例えば０．１９未満及び／又は少なくとも０．１０、少なくとも０．１２、少なくとも０．１５又は少なくとも０．１７の太陽熱利得係数（ＳＨＧＣ）を有する。透明材は、少なくとも１．７、少なくとも１．７５、少なくとも１．８又は少なくとも１．８５及び／又は最大２．２５、最大２．１５、最大２．１０又は最大２．０６の、光透過率と太陽熱利得係数の比（ｌｉｇｈｔ  ｔｏ  ｓｏｌａｒ  ｇａｉｎ  ｒａｔｉｏ）（ＬＳＧ）を有する。
【００４４】
第１の金属層４４６、第２の金属層４５８、第３の金属層４７０及び第４の金属層４９２のいずれか１つは、不連続層であり得る。一実施形態では、第２の金属層のみ又は第３の金属層のみが不連続層である。別の実施形態では、第３の金属層のみが不連続層である。別の実施形態では、第２の金属層のみが不連続層である。
【００４５】
コーティングされた物品は、全金属層の総厚さを有することができる（例えば、総厚さは、第１、第２、第３及び第４の金属層の合計の厚さである）。この総厚さは、２００Å〜７５０Å、好ましくは２２５Å〜６５０Å、さらに好ましくは２５０Å〜６００Å、最も好ましくは２５２Å〜５８２Åの範囲であり得る。コーティングされた物品は、連続層である全金属層の総厚さを有することができる（すなわち、不連続層の厚さを除く）。全連続層の総厚さは、１５０Å〜７５０Å、好ましくは２００Å〜６５０Å、さらに好ましくは２２５Å〜５７５Å、最も好ましくは２３７Å〜５６３Åの範囲であり得る。
【００４６】
コーティングされた物品は、他の金属層がいずれも連続金属層である単一の不連続金属層を有することができる。
【００４７】
上記のプライマーのいずれかなどのプライマーは、金属層のいずれかの上に直接接触して配置され得る。プライマーはチタンとアルミニウムとの混合物であってよい。
【００４８】
本発明はさらに、コーティングされた物品を作製する方法に関する。方法は、基材を提供することを含む。第１の誘電体層は、基材の少なくとも一部の上に適用される。第１の金属層は、第１の誘電体層の少なくとも一部の上に適用される。第２の誘電体層は、第１の金属層の少なくとも一部の上に適用される。第２の金属層は、第２の誘電体層の少なくとも一部の上に適用される。第３の誘電体層は、第２の金属層の少なくとも一部の上に適用される。第３の金属層は、第３の誘電体層の少なくとも一部の上に適用される。第４の誘電体層は、第４の金属層の少なくとも一部の上に適用される。第５の誘電体層は、第４の金属層の少なくとも一部の上に適用される。第１の金属層、第２の金属層、第３の金属層又は第４の金属層は不連続層である。第５の誘電体層の上に任意の保護オーバーコートが適用されてもよい。場合により、第１の金属層、第２の金属層、第３の金属層及び／又は第４の金属層の上にプライマーが適用されてもよい。別の実施形態では、第２又は第３の金属層のいずれかは不連続層である。
【００４９】
本発明の別の実施形態は、建築用透明材を作製する方法である。方法は、１番表面及び２番表面を有する第１のプライを提供すること、３番表面及び４番表面を有する第２のプライを提供することを含む。第１のプライの２番表面又は第２のプライの３番表面のいずれかは、本明細書に記載されるコーティングを有する。第１のプライ及び第２のプライは、２番表面が３番表面に面し、２番表面と３番表面との間に間隔があるように組み立てられる。間隔にはガスが充填される。ガスは空気又はアルゴンであり得る。
【００５０】
一実施形態では、不連続金属層は第３の金属層である。そのような実施形態では、コーティングは、表１に記載されるように各層について、又は表２に記載されるように各膜について厚さを有することができる。この実施形態では、第３の誘電体層は、第１の誘電体層、第２の誘電体層、第４の誘電体層及び／又は第５の誘電体層よりも厚い。第３の誘電体層はまた、第３の膜を含む。
【００５１】
【表１】
2021513494.tif 000003
【００５２】
【表２】
2021513494.tif 000004
【００５３】
別の実施形態では、不連続金属層は第２の金属層である。そのような実施形態では、コーティングは、表３に記載されるように各層について、又は表４に記載されるように各膜について厚さを有することができる。この実施形態では、第４の誘電体層は、第１の誘電体層、第２の誘電体層、第３の誘電体層及び／又は第５の誘電体層よりも厚い。第４の誘電体層はまた、第３の膜を含む。
【００５４】
【表３】
2021513494.tif 000005
【００５５】
【表４】
2021513494.tif 000006
【００５６】
以下の例は、本発明の様々な実施形態を例示する。ただし、本発明はこれらの特定の実施形態に限定されないことを理解されたい。
【実施例】
【００５７】
表５に記載されるコーティングスタックによってガラスをコーティングすることにより、例１〜４を調製した。
【００５８】
【表５】
2021513494.tif 000007
【００５９】
例１では、ＬＴＡは３４．０、ＳＨＧＣは０．１８３、ＬＳＧは１．８６であった。例２では、ＬＴＡは３４．３、ＳＨＧＣは０．１７８、ＬＳＧは１．９３であった。例３では、ＬＴＡは３７．３、ＳＨＧＣは０．１８２、ＬＳＧは２．０５であった。例４では、ＬＴＡは４０．１、ＳＨＧＣは０．２２、ＬＳＧは１．８２であった。
【００６０】
表６に記載されるコーティングスタックによってガラスをコーティングすることにより、例５〜７を調製した。
【００６１】
【表６】
2021513494.tif 000008
【００６２】
表７に記載されるコーティングスタックによってガラスをコーティングすることにより、例８を調製した。
【００６３】
【表７】
2021513494.tif 000009
【００６４】
本発明は、以下の番号付けされた条項でさらに説明される。
【００６５】
条項１：基材；基材の少なくとも一部を覆う第１の誘電体層；第１の誘電体層の少なくとも一部を覆う第１の金属層；第１の金属層の少なくとも一部を覆う任意の第１のプライマー；第１のプライマー層の少なくとも一部を覆う第２の誘電体層；第２の誘電体層の少なくとも一部を覆う第２の金属層；第２の金属層の少なくとも一部を覆う任意の第２のプライマー；第２のプライマー層の少なくとも一部を覆う第３の誘電体層；第３の誘電体層の少なくとも一部を覆う第３の金属層；第３の金属層の少なくとも一部を覆う任意の第３のプライマー；第３のプライマー層の少なくとも一部を覆う第４の誘電体層；第４の誘電体層の少なくとも一部を覆う第４の金属層；及び第４の金属層の少なくとも一部を覆う任意の第４のプライマー；第４の金属層の少なくとも一部を覆う第５の誘電体層を含む、コーティングされた物品であって、第１の金属層、第２の金属層、第３の金属層又は第４の金属層が不連続層である、コーティングされた物品。
【００６６】
条項２：任意の第１のプライマー、第２のプライマー、任意の第３のプライマー又は任意の第４のプライマーが、チタン、ケイ素−アルミニウム合金、ニッケル合金、ニッケルとクロムとを含有する合金、コバルト合金、コバルトとクロムとを含有する合金、銅、アルミニウム、ケイ素、ニッケル−クロム合金、ジルコニウム、それらの混合物及びそれらの合金から選択される、条項１の物品。
【００６７】
条項３：任意の第１のプライマー、任意の第２のプライマー、任意の第３のプライマー又は第４のプライマーが、金属として堆積され、続いて酸化される、条項１又は２の物品。
【００６８】
条項４：不連続層が銀又は銅を含む、条項１から３のいずれかの物品。
【００６９】
条項５：不連続層が銀及び銅を含む、条項１から４のいずれかの物品。
【００７０】
条項６：第２の誘電体層又は第３の誘電体層が、酸化亜鉛層と、酸化亜鉛層を覆うスズ酸亜鉛層とを含む、条項１から５のいずれかの物品。
【００７１】
条項７：第５の誘電体層を覆う保護コーティングをさらに含む、条項１から６のいずれかの物品。
【００７２】
条項８：第１の誘電体層が、チタン、ハフニウム、ジルコニウム、ニオブ、亜鉛、ビスマス、鉛、インジウム、スズ、アルミニウム、ケイ素又はそれらの混合物の酸化物、窒化物又は酸窒化物を含む、条項１から７のいずれかの物品。
【００７３】
条項９：第２の誘電体層が、チタン、ハフニウム、ジルコニウム、ニオブ、亜鉛、ビスマス、鉛、インジウム、スズ、アルミニウム、ケイ素又はそれらの混合物の酸化物、窒化物又は酸窒化物を含む、条項１から８のいずれかの物品。
【００７４】
条項１０：第３の誘電体層が、チタン、ハフニウム、ジルコニウム、ニオブ、亜鉛、ビスマス、鉛、インジウム、スズ、アルミニウム、ケイ素又はそれらの混合物の酸化物、窒化物又は酸窒化物を含む、条項１から９のいずれかの物品。
【００７５】
条項１１：第４の誘電体層が、チタン、ハフニウム、ジルコニウム、ニオブ、亜鉛、ビスマス、鉛、インジウム、スズ、アルミニウム、ケイ素又はそれらの混合物の酸化物、窒化物又は酸窒化物を含む、条項１から１０のいずれかの物品。
【００７６】
条項１２：第５の誘電体層が、チタン、ハフニウム、ジルコニウム、ニオブ、亜鉛、ビスマス、鉛、インジウム、スズ、ケイ素、アルミニウム又はそれらの混合物の酸化物、窒化物又は酸窒化物を含む、条項１から１１のいずれかの物品。
【００７７】
条項１３：第１の誘電体層、第２の誘電体層、第３の誘電体層及び／又は第４の誘電体層が酸化亜鉛を含む、条項１から１２のいずれかの物品。
【００７８】
条項１４：第１の誘電体層、第２の誘電体層、第３の誘電体層及び／又は第４の誘電体層がスズ酸亜鉛を含む、条項１から１３のいずれかの物品。
【００７９】
条項１５：第５の誘電体層が、酸化亜鉛又はスズ酸亜鉛を含む、条項１から１４のいずれかの物品。
【００８０】
条項１６：第５の誘電体層が、酸化ケイ素、窒化ケイ素、酸窒化ケイ素又はそれらの混合物を含む、条項１から１５のいずれかの物品。
【００８１】
条項１７：第１の誘電体層が、基材を覆うスズ酸亜鉛を含む第１の膜と、第１の膜を覆う酸化亜鉛を含む第２の膜とを含む、条項１から１６のいずれかの物品。
【００８２】
条項１８：第２の誘電体層が、酸化亜鉛を含む第１の膜と、スズ酸亜鉛を含む第２の膜とを含む、条項１から１７のいずれかの物品。
【００８３】
条項１９：第３の誘電体層が、酸化亜鉛を含む第１の膜と、スズ酸亜鉛を含む第２の膜と、酸化亜鉛を含む任意の第３の膜とを含む、条項１から１８のいずれかの物品。
【００８４】
条項２０：第４の誘電体層が、スズ酸亜鉛の第１の膜と、酸化亜鉛の第２の膜とを含む、条項１から１９のいずれかの物品。
【００８５】
条項２１：第５の誘電体層が、酸化亜鉛又はスズ酸亜鉛を含む第１の膜を含む、条項１から２０のいずれかの物品。
【００８６】
条項２２：第５の誘電体層が、酸化ケイ素、酸窒化ケイ素、窒化ケイ素又はそれらの混合物を含む第２の膜をさらに含む、条項１から２１のいずれかの物品。
【００８７】
条項２３：第２の膜が、酸化ケイ素から窒化ケイ素への勾配層である、条項２２の物品。
【００８８】
条項２４：第２の膜が、酸窒化ケイ素から窒化ケイ素への勾配層である、条項２２の物品。
【００８９】
条項２５：第１の金属膜が、金属金、銅、パラジウム、アルミニウム、銀又はそれらの混合物、合金若しくは組合せを含む、条項１から２４のいずれかの物品。
【００９０】
条項２６：第２の金属膜が、金属金、銅、パラジウム、アルミニウム、銀又はそれらの混合物、合金若しくは組合せを含む、条項１から２５のいずれかの物品。
【００９１】
条項２７：第３の金属膜が、金属金、銅、パラジウム、アルミニウム、銀又はそれらの混合物、合金若しくは組合せを含む、条項１から２６のいずれかの物品。
【００９２】
条項２８：第４の金属膜が、金属金、銅、パラジウム、アルミニウム、銀又はそれらの混合物、合金若しくは組合せを含む、条項１から２７のいずれかの物品。
【００９３】
条項２９：第１の金属膜が、銅、銀又はそれらの混合物を含む、条項１から２８のいずれかの物品。
【００９４】
条項３０：第２の金属膜が、銅、銀又はそれらの混合物を含む、条項１から２９のいずれかの物品。
【００９５】
条項３１：第３の金属膜が、銅、銀又はそれらの混合物を含む、条項１から３０のいずれかの物品。
【００９６】
条項３２：第４の金属膜が、銅、銀又はそれらの混合物を含む、条項１から３１のいずれかの物品。
【００９７】
条項３３：第１のプライマー、第２のプライマー、第３のプライマー及び／又は第４のプライマーが、チタン、アルミニウム又はそれらの混合物を含み、プライマーが金属として堆積され、プライマーの上に次の層を堆積させることによって少なくとも部分的に酸化される、条項１から３４のいずれかの物品。
【００９８】
条項３４：第２の金属層又は第３の金属層が不連続層である、条項１から３３のいずれかの物品。
【００９９】
条項３５：不連続層が、最大３６Å、好ましくは最大２６Å、さらに好ましくは最大２０Å、最も好ましくは最大１９Å、少なくとも５Å、好ましくは少なくとも７Å、さらに好ましくは少なくとも１０Å、最も好ましくは少なくとも１５Åの厚さを有する、条項３４の物品。
【０１００】
条項３６：第２の金属層が不連続層である、条項３４又は３５の物品。
【０１０１】
条項３７：第３の金属層が不連続層である、条項３４又は３５の物品。
【０１０２】
条項３８：金属層のうちの少なくとも２つが連続金属層である、条項３４、３５、３６又は３７の物品。
【０１０３】
条項３９：第１の金属層及び第４の金属層が連続金属層であり、第１の金属層が、２５０Å未満、好ましくは２００Å未満、さらに好ましくは１２５Å未満、最も好ましくは１００Å未満及び／又は５０Å超、好ましくは６０Å超、さらに好ましくは６５Å超、最も好ましくは７０Å超の厚さを有し、第４の金属層が、少なくとも１００Å、好ましくは少なくとも１５０Å、さらに好ましくは少なくとも１７５Å、最も好ましくは少なくとも１８１Å及び／又は最大３００Å、好ましくは最大２７５Å、さらに好ましくは２５０Å、最も好ましくは最大２４０Åの厚さを有する、条項３４、３５又は３６の物品。
【０１０４】
条項４０：金属層のうちの３つが連続金属層である、条項３４、３５又は３６の物品。
【０１０５】
条項４１：連続金属層が、第１の金属層、第２の金属層及び第４の金属層であり、第１の金属層が、２５０Å未満、好ましくは２００Å未満、さらに好ましくは１２５Å未満、最も好ましくは１００Å未満及び／又は５０Å超、好ましくは６０Å超、さらに好ましくは６５Å超、最も好ましくは７０Å超の厚さを有し、第４の金属層が、少なくとも１００Å、好ましくは少なくとも１５０Å、さらに好ましくは少なくとも１７５Å、最も好ましくは少なくとも１８１Å及び／又は最大３００Å、好ましくは最大２７５Å、さらに好ましくは２５０Å、最も好ましくは最大２４０Åの厚さを有し、第２の金属層が、少なくとも７０Å、好ましくは少なくとも１００Å、さらに好ましくは少なくとも１２５Å、最も好ましくは少なくとも１２８Å及び／又は最大２５０Å、好ましくは最大２２５Å、さらに好ましくは最大２００Å、最も好ましくは最大１９１Åの厚さを有する、条項４０の物品。
【０１０６】
条項４２：連続金属層が、第１の金属層、第３の金属層及び第４の金属層であり、第１の金属層が、２５０Å未満、好ましくは２００Å未満、さらに好ましくは１２５Å未満、最も好ましくは１００Å未満及び／又は５０Å超、好ましくは６０Å超、さらに好ましくは６５Å超、最も好ましくは７０Å超の厚さを有し、第４の金属層が、少なくとも１００Å、好ましくは少なくとも１５０Å、さらに好ましくは少なくとも１７５Å、最も好ましくは少なくとも１８１Å及び／又は最大３００Å、好ましくは最大２７５Å、さらに好ましくは２５０Å、最も好ましくは最大２４０Åの厚さを有する、条項４０の物品。
【０１０７】
条項４３：連続金属層が、５０Å〜３００Å、好ましくは６０Å〜２５０Å、さらに好ましくは６５Å〜２２５Å、最も好ましくは７１Å〜２０５Åの範囲の厚さを有する、条項３４から４２のいずれかの物品。
【０１０８】
条項４４：物品が、３０〜４５、好ましくは３２〜４３、さらに好ましくは３３〜４３、最も好ましくは３４〜４１のＬＴＡを有する、条項１から４３のいずれかの物品。
【０１０９】
条項４５：物品が、０．１７０〜０．２００、好ましくは０．１７４〜０．２５０、さらに好ましくは０．１７５〜０．２３０、最も好ましくは０．１７８〜０．２２０のＳＨＧＣを有する、条項１から４４のいずれかの物品。
【０１１０】
条項４６：物品が、１．５０〜２．５０、好ましくは１．７０〜２．２５、さらに好ましくは１．７５〜２．１５、最も好ましくは１．８２〜２．０５のＬＳＧを有する、条項１から４５のいずれかの物品。
【０１１１】
条項４７：基材と、第１の誘電体膜と、第１の誘電体膜を覆う第２の誘電体膜と、銀を含む、第２の誘電体膜を覆う第１の金属膜と、第１の金属膜を覆う第３の誘電体膜と、第３の誘電体膜を覆う第４の誘電体膜と、第２の金属膜が銀を含む、第４の誘電体膜を覆う第２の金属層と、第２の金属膜を覆う第５の誘電体膜と、第５の誘電体膜を覆う第６の誘電体膜と、第３の金属膜が銀を含む、第６の誘電体膜を覆う第３の金属層と、第３の金属膜を覆う第７の誘電体膜と、第７の誘電体膜を覆う第８の誘電体膜と、第４の金属膜が銀を含む、第８の誘電体膜を覆う第４の金属膜と、第４の金属膜を覆う第９の誘電体膜とを有するコーティングされた物品であって、第１の金属膜、第２の金属膜、第３の金属膜又は第４の金属膜が不連続膜である、コーティングされた物品。
【０１１２】
条項４８：第１の誘電体膜がスズ酸亜鉛を含む、条項４７のコーティングされた物品。
【０１１３】
条項４９：複数のプライマーが、各金属膜の上に直接接触して配置される、条項４７から４８のいずれかのコーティングされた物品。
【０１１４】
条項５１：第２の金属膜が不連続層である、条項４７から５０のいずれかのコーティングされた物品。
【０１１５】
条項５２：第３の金属膜が不連続層である、条項４７から５０のいずれかのコーティングされた物品。
【０１１６】
条項５３：金属膜のうちの少なくとも２つが連続層である、条項４７から５２のいずれかのコーティングされた物品。
【０１１７】
条項５４：金属膜のうちの少なくとも３つが連続層である、条項４７から５２のいずれかのコーティングされた物品。
【０１１８】
条項５５：第９の誘電体膜を覆う保護層をさらに含む、条項４７から５４のいずれかのコーティングされた物品。
【０１１９】
条項５６：物品が、３０〜４５、好ましくは３２〜４３、さらに好ましくは３３〜４３、最も好ましくは３４〜４１のＬＴＡを有する、条項４７から５５のいずれかの物品。
【０１２０】
条項５７：物品が、０．１７０〜０．２００、好ましくは０．１７４〜０．２５０、さらに好ましくは０．１７５〜０．２３０、最も好ましくは０．１７８〜０．２２０のＳＨＧＣを有する、条項４７から５６のいずれかの物品。
【０１２１】
条項５８：物品が、１．５０〜２．５０、好ましくは１．７０〜２．２５、さらに好ましくは１．７５〜２．１５、最も好ましくは１．８２〜２．０５のＬＳＧを有する、条項４７から５７のいずれかの物品。
【０１２２】
条項５９：基材を提供すること、基材の少なくとも一部の上に第１の誘電体層を適用すること、第１の誘電体層の少なくとも一部の上に第１の金属層を適用すること、第１の金属層の少なくとも一部の上に第２の誘電体層を適用すること、第２の誘電体層の少なくとも一部の上に第２の金属層を適用すること、第２の金属層の少なくとも一部の上に第３の誘電体層を適用すること、第３の誘電体層の少なくとも一部の上に第３の金属層を適用すること、第４の金属層の少なくとも一部の上に第４の誘電体層を適用すること、第４の金属層の少なくとも一部の上に第５の誘電体層を適用することを含む、コーティングされた物品を作製する方法であって、第１の金属層、第２の金属層、第３の金属層又は第４の金属層が不連続層である方法。
【０１２３】
条項６０：第５の誘電体層の少なくとも一部の上に保護オーバーコートを適用することをさらに含む、条項５９の方法。
【０１２４】
条項６１：第１の金属層、第２の金属層、第３の金属層及び／又は第４の金属層の少なくとも一部の上にプライマー層を適用することをさらに含み、プライマー層が金属として適用され、続いて次の層の適用時に酸化される、条項５９又は６０の方法。
【０１２５】
条項６２：少なくとも第１の金属層が連続金属層である、条項５９から６１のいずれかの方法。
【０１２６】
条項６３：少なくとも第４の金属層が連続金属層である、条項５９から６２のいずれかの方法。
【０１２７】
条項６４：第３の金属層が不連続金属層である、条項５９から６３のいずれかの方法。
【０１２８】
条項６５：第２の金属層が不連続金属層である、条項５９から６３のいずれかの方法。
【０１２９】
条項６６：１番表面と２番表面とを有する第１のプライ、３番表面と４番表面とを有する第２のプライ、及び２番表面又は３番表面の少なくとも一部の上に配置されるコーティングを含む建築用透明材であって、コーティングが、条項１から５８のいずれかに提供されるコーティングを含む建築用透明材。
【０１３０】
条項６７：２番表面と３番表面との間に間隔をさらに含み、間隔にはガスが充填される、条項６６による建築用透明材。
【０１３１】
条項６８：ガスがアルゴンである、条項６７による建築用透明材。
【０１３２】
条項６９：１番表面が、建築用透明材が設置されている構造物の外側を向くように構成される、条項６６から６８のいずれかによる建築用透明材。
【０１３３】
条項７０：４番表面が、建築用透明材が設置される構造物の内部を向くように構成される、条項６６から６９のいずれかによる建築用透明材。
【０１３４】
条項７１：１番表面と２番表面とを有する第１のプライを提供すること、３番表面と４番表面とを有する第２のプライを提供すること、ここで、第１のプライの２番表面又は第２のプライの３番表面のいずれかが条項１から５８のいずれかに提供されるようなコーティングを含み、２番表面が３番表面に面し、２番表面と３番表面との間に間隔があるように第１のプライ及び第２のプライを組み立てることを含む、建築用透明材を作製する方法であって、間隔にはガスが充填される方法。
【０１３５】
条項７２：ガスがアルゴンである、条項７１の方法。
【０１３６】
前述の説明に開示された概念から逸脱することなく、本発明に変更を加えることができることは、当業者には容易に理解されよう。したがって、本明細書に詳細に記載される特定の実施形態は、単なる例示であり、本発明の範囲を限定するものではなく、本発明の範囲は、添付の特許請求の範囲及びそのありとあらゆる均等物の全範囲に及ぶものとする。
【図１】
2021513494.tif 000010
【図２】
2021513494.tif 000011
【図３】
2021513494.tif 000012
【図４】
2021513494.tif 000013
【図５】
2021513494.tif 000014
【図６】
2021513494.tif 000015
【図７】
2021513494.tif 000016
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
基材と、
前記基材の少なくとも一部を覆う第１の誘電体層と、
前記第１の誘電体層の少なくとも一部を覆う第１の金属層と、
前記第１のプライマー層の少なくとも一部を覆う第２の誘電体層と、
前記第２の誘電体層の少なくとも一部を覆う第２の金属層と、
前記第２のプライマー層の少なくとも一部を覆う第３の誘電体層と、
前記第３の誘電体層の少なくとも一部を覆う第３の金属層と、
前記第３のプライマー層の少なくとも一部を覆う第４の誘電体層と、
前記第４の誘電体層の少なくとも一部を覆う第４の金属層と、
前記第４の金属層の少なくとも一部を覆う第５の誘電体層と、
を含む、反射及び／又は透過において色味付けされた（ｔｉｎｔｅｄ）外観を有するコーティングされた物品であって、
前記第１の金属層、前記第２の金属層、前記第３の金属層又は前記第４の金属層が不連続層である、コーティングされた物品。
【請求項２】
前記第１の金属層を覆う第１のプライマーをさらに含む、請求項１に記載の物品。
【請求項３】
前記第１のプライマーが、チタン、ケイ素−アルミニウム合金、ニッケル合金、ニッケルとクロムとを含有する合金、コバルト合金、コバルトとクロムとを含有する合金、銅、アルミニウム、ケイ素、ニッケル−クロム合金、ジルコニウム、それらの混合物及びそれらの合金から選択される、請求項２に記載の物品。
【請求項４】
前記第１のプライマーが、金属として堆積され、続いて酸化される、請求項２又は３に記載の物品。
【請求項５】
前記不連続層が銀又は銅を含む、請求項１から４のいずれか一項に記載の物品。
【請求項６】
前記第２の誘電体層又は前記第３の誘電体層が、酸化亜鉛層と、前記酸化亜鉛層を覆うスズ酸亜鉛層とを含む、請求項１から５のいずれか一項に記載の物品。
【請求項７】
前記第５の誘電体層を覆う保護コーティングをさらに含む、請求項１から６のいずれか一項に記載の物品。
【請求項８】
前記第３の金属層が、２０Å未満の厚さを有する前記不連続層である、請求項１から７のいずれか一項に記載の物品。
【請求項９】
前記第２の金属層が、２０Å未満の厚さを有する前記不連続層である、請求項１から８のいずれか一項に記載の物品。
【請求項１０】
前記第１の誘電体層及び前記第４の金属層が、５０Å〜２００Åの厚さを有する連続金属層である、請求項１から９のいずれか一項に記載の物品。
【請求項１１】
前記第２の金属層が、５０Å〜２００Åの厚さを有する連続金属層である、請求項１から１０のいずれか一項に記載の物品。
【請求項１２】
前記第３の金属層が、５０Å〜２００Åの厚さを有する連続金属層である、請求項１から１０のいずれか一項に記載の物品。
【請求項１３】
前記物品が、１つの不連続層のみを含む、請求項１から１２のいずれか一項に記載の物品。
【請求項１４】
３０〜４５のＬＴＡ、０．１７０〜０．２００のＳＨＧＣ、及び１．５０〜２．５０、好ましくは１．７０〜２．２５、さらに好ましくは１．７５〜２．１５、最も好ましくは１．８２〜２．０５のＬＳＧを有する、請求項１に記載の物品。
【手続補正２】
【補正対象書類名】図面
【補正対象項目名】全図
【補正方法】変更
【補正の内容】
【図１】
2021513494.tif 000017
【図２】
2021513494.tif 000018
【図３】
2021513494.tif 000019
【図４】
2021513494.tif 000020
【図５】
2021513494.tif 000021
【図６】
2021513494.tif 000022
【図７】
2021513494.tif 000023
【国際調査報告】
2021513494.tif 000024
2021513494.tif 000025
2021513494.tif 000026
2021513494.tif 000027